(57)【要約】【解決課題】  本発明は、着色繊維状ポリエステルを効率良くケミカルリサイクルする方法を提供することを目的とする。【解決手段】  本発明は、繊維状ポリエステルからエステルモノマーを回収する方法であって、（１）繊維状ポリエステルをエチレングリコール系抽剤と接触させ、繊維状ポリエステルの着色成分含有度が５００以下になるまで抽出処理を行なう抽出工程、（２）抽出処理後の繊維状ポリエステル及びエチレングリコール系抽剤の混合物から繊維状ポリエステルを分離する分離工程、（３）分離された繊維状ポリエステルを構成するエステル成分をエチレングリコールにより解重合してエステルモノマーを含むエチレングリコール溶液とする解重合工程、及び（４）エチレングリコール溶液を精製して精製エステルモノマーを得るモノマー精製工程からなる方法である。【選択図】  なし【特許請求の範囲】
【請求項１】
繊維状ポリエステルからエステルモノマーを回収する方法であって、
（１）繊維状ポリエステルをエチレングリコール系抽剤と接触させ、繊維状ポリエステルの着色成分含有度が５００以下になるまで抽出処理を行なう抽出工程、
（２）抽出処理後の繊維状ポリエステル及びエチレングリコール系抽剤の混合物から繊維状ポリエステルを分離する分離工程、
（３）分離された繊維状ポリエステルを構成するエステル成分をエチレングリコールにより解重合してエステルモノマーを含むエチレングリコール溶液とする解重合工程、及び
（４）エチレングリコール溶液を精製して精製エステルモノマーを得るモノマー精製工程、
からなる繊維状ポリエステルからエステルモノマーを回収する方法。
【請求項２】
抽出工程で、繊維状ポリエステル１重量部に対して５〜５０重量部のエチレングリコール系抽剤を用いる、請求項１に記載の方法。
【請求項３】
抽出工程で、繊維状ポリエステルとエチレングリコール系抽剤とを１００〜２００℃の温度で接触せしめる、請求項１又は２に記載の方法。
【請求項４】
抽出工程のエチレングリコール系抽剤がエチレングリコールである、請求項１〜３のいずれか１項に記載の方法。
【請求項５】
繊維状ポリエステルとエチレングリコール系抽剤の接触を連続向流抽出法で行なう、請求項１〜４のいずれか１項に記載の方法。
【請求項６】
解重合工程で、分離工程で分離された繊維状ポリエステルを構成するエステル成分をそのエステルモノマー及び／又はオリゴマーを用いて予備解重合した後に、エチレングリコールによる解重合を行なう、請求項１〜５のいずれか１項に記載の方法。
【請求項７】
繊維状ポリエステルがポリエチレンテレフタレートからなり、かつエステルモノマーがビス（２−ヒドロキシエチル）テレフタレートである、請求項１〜６のいずれか１項に記載の方法。
【請求項８】
モノマー精製工程が、濾過処理、吸着処理、イオン交換処理、晶析処理、蒸留処理またはこれらの組み合わせからなる請求項１〜７のいずれか１項に記載の方法。
【発明の詳細な説明】
【技術分野】
【０００１】
本発明は繊維状ポリエステルからエステルモノマーを回収する方法に関する。さらに詳しくは、ペレット、チップ等に造粒加工されていない着色された繊維状ポリエステルから、染色成分を抽出し、エステル成分を解重合し、エステルモノマーを回収する方法に関する。
【背景技術】
【０００２】
ポリエステル、例えばポリエチレンテレフタレートはその優れた特性により繊維、フィルム、樹脂成形品等として広く用いられているが、これらの製造工程で発生する繊維屑、フィルム屑、樹脂成形品屑等のポリエステル屑の有効利用はコスト低減の点から解決すべき課題となっている。また、ポリエステル製品として使用された繊維、フィルム、樹脂成形品は、通常、使用後に廃棄されるが、この廃棄が環境を悪化させるとして問題になっている。そこで、これらの処理方法として、マテリアルリサイクル、サーマルリサイクル、ケミカルリサイクル等が検討され、またこれによる各種の提案がされている。
【０００３】
このうち、マテリアルリサイクルとして、自治体を中心に回収したペットボトル屑を粉砕、分離、精製処理に付して綺麗なペットフレークとし、次いでフレークをペット成形材料として再利用することが実施されている。しかし、繊維屑については均一な品質を確保するのが難しく、このリサイクル方法を採ることは極めて困難である。
【０００４】
また、ポリエステル屑を燃料に転化するサーマルリサイクルは、ポリエステル燃焼熱の再利用という利点を有するものの、ポリエステル原料の損失及び二酸化炭素の発生という問題があり、省資源・環境保全の面からは好ましくない。
【０００５】
これに対してケミカルリサイクルは、ポリエステル屑を原料モノマーに戻し、これを再度重縮合反応に供して新しいポリエステルにすることから、回収処理に伴う品質の低下が少なく、クローズドループのリサイクルとして適している。
【０００６】
このケミカルリサイクルによるポリエステル屑の再生利用法としては、例えば特許文献１には、ポリエステルの製造工程で発生した樹脂状、繊維状またはフィルム状のポリエステル屑を特定量比のエチレングリコール（以下、ＥＧと略記することがある）により解重合した後、得られた芳香族ジカルボン酸ビスグリコールエステルおよびその低重合体（ＢＨＴ）を未精製のまま再び重縮合反応に供して再生ポリエステルを得る方法等が提案されている。しかしこの方法は、解重合時間を短縮し、ジエチレングリコール等の不純物の少ないＢＨＴを得ることができ、その結果、高品位、特に軟化点の高いポリマーを得ることができるという利点を有するものの、熱分解による着色を防止できず、またポリエステル屑と再生ポリエステルの組成が同じという特殊なケースしか採用できないという欠点がある。
【０００７】
また、ポリエステル製造工程外の繊維を回収対象とした場合、ポリエチレン、ポリプロピレン、ナイロン、綿等のポリエステルとは異なる繊維類の混入が避けられない場合がある。さらに材質がポリエステルであっても染料を含むものについては、該染料が解重合等の一連の反応中に分解し、回収エステルモノマーに着色成分として分散含有され、品質を著しく悪化させる。
【０００８】
そこで特許文献２には、ポリエステル繊維廃棄物からテレフタル酸を回収するに際し、他の繊維から分別したポリエステル繊維廃棄物を粉砕、造粒して粗製ポリエステルとする前処理工程と、該前処理工程で得られた粗製ポリエステルをグリコリシス−エステル交換法にて処理し、続いて得られたテレフタル酸ジメチルを加水分解処理してテレフタル酸とし、さらにこのテレフタル酸にアルキレングリコールを添加混合し、重合反応に適したテレフタル酸／アルキレングリコール比のスラリーとして回収する方法が提案されている。
【０００９】
さらにこの特許文献２には、前記粗製ポリエステルに染料が含有されている場合、該粗製ポリエステルを温度１００〜１９０℃の溶剤(例えば、水、アルキレングリコール、ジメチルホルムアミド、パラキシレン、２−へプタノン等)中に投入して染料を抽出する抜染工程を経てから反応工程へと輸送することが記載されている。
【００１０】
しかしながら、本発明者の検討によると、造粒した粗製ポリエステルに含まれている染料は水やアルキレングリコールでは実質的に抽出除去できないこと、他の抽剤でもその効率は低く、またその後の処理工程に負荷がかかり、そして抽剤が残存すると製品品質を劣化させる要因になることが問題であることが明らかになった。
【００１１】
また、本発明者は、ペットボトル屑をケミカルリサイクルする方法として、ペットボトル屑を過剰のエチレングリコール（ＥＧ）により解重合し、得られたビス−β−ヒドロキシエチルテレフタレートとＥＧの混合溶液を活性炭処理、イオン交換処理、晶析処理等を組み合わせた精製処理に付し、さらに分子蒸留処理に付して高純度ビス−β−ヒドロキシエチルテレフタレートを得る方法（例えば、特許文献３、特許文献４等）を提案している。
【００１２】
しかし、この方法を着色された繊維状ポリエステル屑のケミカルリサイクルに適用しようとすると、繊維状ポリエステル屑に含まれている染料等の着色成分が精製処理の負荷を過大にし、該方法がそのままでは適用できないことが明らかになった。
【００１３】
また、繊維状ポリエステルに含まれている着色成分をどの程度除去すれば、精製処理の負荷を過大にすることなく効率的にケミカルリサイクルできるかも明らかではなかった。
【特許文献１】特開昭４８−６１４４７号公報
【特許文献２】特開２００３−１２８６２６号公報
【特許文献３】特開２０００−１６９６２３号公報
【特許文献４】特開２０００−２５５８３９号公報
【発明の開示】
【発明が解決しようとする課題】
【００１４】
本発明者は、繊維状ポリエステル、特に着色された繊維状ポリエステルをケミカルリサイクルする方法を開発すべく鋭意検討した結果、着色された繊維状ポリエステルを造粒することなくエチレングリコール系抽剤と接触せしめると着色成分の染料が容易に除去できることを見出した。そしてこの処理を施した繊維状ポリエステルのエステル成分をエチレングリコールにより解重合してエステルモノマーを含むグリコール溶液とし、さらにグリコール溶液を精製処理（濾過処理、吸着処理、イオン交換処理、晶析処理、蒸留処理又はこれらの組み合わせ）に付すと、高純度エステルモノマーを効率良く得ることができることを見出した。
【００１５】
従って、本発明の目的は、従来の繊維状ポリエステル、特に着色された繊維状ポリエステル屑をケミカルリサイクルする方法の問題点を改善し、繊維状ポリエステルから精製されたエステルモノマーを効率良く回収する方法を提供することにある。
【００１６】
本発明の他の目的は、着色された繊維状ポリエチレンテレフタレートをエチレングリコール系抽剤と接触させて繊維に含まれる着色成分の染料を抽出した後、エチレングリコール分解（解重合）及びモノマー精製に付すことによって、着色された繊維状ポリエチレンテレフタレートから高純度のビス（２−ヒドロキシエチル）テレフタレート（以下、ＢＨＥＴと略記することがある）を効率良く回収する方法を提供することにある。
【００１７】
本発明のさらに他の目的および利点は、以下の説明から明らかになろう。
【課題を解決するための手段】
【００１８】
本発明の目的は、繊維状ポリエステルからエステルモノマーを回収する方法であって、
（１）繊維状ポリエステルをエチレングリコール系抽剤と接触させ、繊維状ポリエステルの着色成分含有度が５００以下になるまで抽出処理を行なう抽出工程、
（２）抽出処理後の繊維状ポリエステル及びエチレングリコール系抽剤の混合物から繊維状ポリエステルを分離する分離工程、
（３）分離された繊維状ポリエステルを構成するエステル成分をエチレングリコールにより解重合してエステルモノマーを含むエチレングリコール溶液とする解重合工程、及び
（４）エチレングリコール溶液を精製して精製エステルモノマーを得るモノマー精製工程、
からなる繊維状ポリエステルからエステルモノマーを回収する方法によって達成される。
【００１９】
本発明において着色成分含有度は、繊維状ポリエステル中に着色成分が含有されている度合いのことで、以下の方法により求める。
【００２０】
即ち、２００ｍｌのソックスレー抽出装置にて、繊維状ポリエステル１０ｇをエチレングリコール（ＡＰＨＡ Ｎｏ．：３０以下）１００ｇにより、常圧沸騰下１２０分間抽出処理し、処理後のエチレングリコールの着色度（ＡＰＨＡ Ｎｏ．）を測定する。測定は、比色管（内径２５ｍｍ、高さ２５０ｍｍ）を使用して裸眼で試料と下記標準液（標準色）とを比較することによりＡＰＨＡ Ｎｏ．を求め、これを着色成分含有度とする。抽出に用いるエチレングリコールのＡＰＨＡ Ｎｏ．は３０以下である。
【００２１】
標準液（標準色）の調製：塩化白金酸カリウム２．４９２ｇ、塩化コバルト２．０３８ｇおよび特級の塩酸１０ミリリットル（ｍｌ）の混合物に純水を加えて１リットルとして標準比色液原液を調製し、このＡＰＨＡ  Ｎｏ．を１，０００とする。この原液を３、４、５、１０、２０、３０、４０、５０、６０、７０、８０および９０ｍｌ採取し、それぞれ純水を加えて１００ｍｌとしたものを標準比色液とする。この標準比色液は、原液濃度の薄いものから順番にＡＰＨＡ Ｎｏ．３０、４０、５０、１００、２００、３００、４００、５００、６００、７００、８００および９００とし、純水のみのＡＰＨＡ Ｎｏ．は０とする。
【００２２】
抽出処理後の繊維状ポリエステルの着色の程度を評価するのではなく、抽出に用いたエチレングリコールの着色度を評価するのは、繊維状ポリエステルには、エチレングリコール系抽剤により抽出される着色剤（染料等）と、抽出されない着色剤（顔料等）の双方で着色されたものが存在し、エチレングリコールにより抽出された後の繊維状ポリエステルの着色の程度を観察しても、抽出が充分行われたか否かが判断できない場合があるからである。例えば染料で着色された縞と顔料で着色された縞とが交互に配置された縞模様の布地の場合、エチレングリコールで染料部分を抽出できても、顔料で着色された縞の部分は抽出されず残存してしまうことになり、肉眼で確認しても、抽出の程度を判断できない場合があるからである。しかし、抽出に用いたエチレングリコールの着色度を評価すれば、抽出の程度が確実に判断できる。
【００２３】
抽出工程においては、繊維状ポリエステル１重量部に対して５〜５０重量部のエチレングリコール系抽剤を用いること、エチレングリコール系抽剤の接触処理時の温度が１００〜２００℃であること、エチレングリコール系抽剤がエチレングリコールであること、また繊維状ポリエステルとエチレングリコール系抽剤の接触処理を連続向流抽出法で行なうこと、が好ましい。
【００２４】
解重合工程においては、分離工程で分離された繊維状ポリエステルを構成するエステル成分をそのエステルモノマー及び／又はオリゴマーを用いて予備解重合した後に、エチレングリコールによる本解重合を行なうことが好ましい。
【００２５】
またモノマー精製工程においては、濾過処理、吸着処理、イオン交換処理、晶析処理、蒸留処理又はこれらを組み合わせて行なうことが好ましい。
【００２６】
さらにまた、繊維状ポリエステルがポリエチレンテレフタレートからなり、かつエステルモノマーがビス（２−ヒドロキシエチル）テレフタレートであることが好ましい。
【発明の効果】
【００２７】
本発明によれば、従来の繊維状ポリエステル、好ましくは着色された繊維状ポリエステル、特に好ましくは染料と顔料を用いて着色された繊維状ポリエステル、染料で着色された繊維状ポリエステルと顔料で着色された繊維状ポリエステルの混合物などをケミカルリサイクルする方法の問題点を改善し、繊維状ポリエステルから精製されたエステルモノマーを効率良く回収する方法を提供することができる。
【発明を実施するための最良の形態】
【００２８】
＜繊維状ポリエステル＞
本発明における繊維状ポリエステルとして、短繊維、長繊維等の繊維の製造工程で発生した屑を挙げることができる。また、これらの繊維を用いた織物、編物、不織布等の布帛や詰綿等の加工工程、染色工程、縫製工程などで発生した屑を挙げることができる。また、市場に出荷された後に回収されたトレーナー、ジャージ、フリース、傘地等の繊維製品を挙げることができる。これらの中、クローズドループのリサイクルという観点から、市場に出荷された後に回収された繊維製品であることが好ましい。
【００２９】
繊維状ポリエステルは、繊維状ポリエステル単独で廃棄されたり、他の繊維（例えば天然繊維）との混紡繊維という形で廃棄されることが多いが、他の繊維が混ざっている場合には、回収処理の効率を高めるために、繊維状ポリエステルの割合が５０％以上、さらには７０％、特に９０％以上であることが好ましい。繊維屑が繊維状ポリエステルから主としてなるものであるか否かの判別、或いはその混合比率の判定にはＵＶ判別法を用いることが好ましいが、他の方法であってもよい。繊維状ポリエステルの割合が小さいものは本発明に供しないようにすることが好ましい。
【００３０】
本発明において繊維状ポリエステルは着色されたものが対象となるが、無着色のものが混入していてもよい。なお、着色された繊維状ポリエステルは、染料で着色された繊維状ポリエステル、染料と顔料を用いて着色された繊維状ポリエステル、或いは染料で着色された繊維状ポリエステルと顔料で着色された繊維状ポリエステルの混合物からなる。ポリエステルの着色に用いられた染料および／または顔料には特に制限はなく、例えば、直接染料、酸性染料、塩基性染料、媒染染料、酸性媒染染料、バット染料、分散染料、反応染料、蛍光増白染料、天然有機顔料、天然無機顔料、合成有機顔料、合成無機顔料等を挙げることができる。これらのうち、分散染料であることが好ましい。
【００３１】
繊維状ポリエステルは、抽出工程での抽出（抜染）に支障をきたさない大きさであればその大きさは特に制限はないが、抽出の効率を高めるには、繊維長で１〜２０ｃｍ、さらには２〜１０ｃｍであることが好ましい。また、布帛状のものは一辺の長さが、上記繊維長にほぼ近い長さの１〜２０ｃｍ、さらには２〜１０ｃｍであることが好ましい。
【００３２】
繊維状ポリエステルを構成するポリマーとしては、ポリエチレンテレフタレートが特に好ましい。このポリエチレンテレフタレートはホモポリマーであることが好ましいが、第三成分を小割合（例えば、全酸成分に対し２０モル％以下）共重合させたコポリマーであっても良い。また、他の縮合樹脂を小割合（例えば、全重量に対し２０重量％以下）混合させたブレンドポリマーであっても良い。これらポリマーには、通常、繊維として要求される特性を付与するための改質剤（例えば、顔料、染料、安定剤等）が含有されている。
【００３３】
＜抽出工程＞
抽出工程は、繊維状ポリエステルをエチレングリコール系抽剤と接触させ、該繊維状ポリエステルから着色成分の染料を主として抽出する工程である。この抽出工程では、繊維状のポリエステルを、所望により他の繊維から分離した後、裁断、切断、粉砕等で所定の大きさにしてから、造粒加工することなく繊維状のままで液体のエチレングリコール系抽剤と接触させ、繊維に含まれている染料等の着色成分を抽出する。その際、抽出処理は、抽剤により繊維状ポリエステルの分解（解重合）が実質的に起きない条件で行なう必要がある。
【００３４】
抽出処理の方法としては特に制約は無く、例えば回分抽出法、多段抽出法（多重段抽出法）、連続向流抽出法等を用いることができる。また、加熱流下抽出法を用いることもできる。この回分抽出は一つの混合槽で繊維状ポリエステルを抽出処理に使用する抽剤の全量と混合接触させる方法であり、原料の繊維状ポリエステルの着色が少ない場合に有効である。多段抽出法は抽剤を分割して回分抽出法を繰返し行なう方法である。そのとき、並流多段抽出法および向流多段抽出法のいずれも使用できる。この多段抽出法としては、例えばシャンクス法が有用である。連続向流抽出法は繊維状ポリエステルと抽剤を向流に移動させる方法で、抽出装置に供給する原料の繊維状ポリエステルはそれまでの抽出処理で着色成分を多く含んだ抽剤と接触させ、該装置から取出す又は抜出す前の繊維状ポリエステルは新しく供給する抽剤と接触させる方法である。加熱流下抽出法としては、抽剤を繊維状ポリエステルに噴霧又は流下させる方法が挙げられる。例えば、ソックスレー抽出装置により沸点近傍の抽剤を繊維状ポリエステルに流下させて接触させる方法が挙げられる。
【００３５】
抽出装置としては、例えばＲｏｔｏｃｅｌ抽出装置、Ｋｅｎｎｅｄｙ抽出装置、Ｍｉａｇ抽出装置、Ｂｏｌｌｍａｎ抽出装置、Ｈｉｌｄｅｂｒａｎｄｔ抽出装置、Ｂｏｎｏｔｔｏ抽出装置、Ａｌｌｉｓ−Ｃｈａｌｍｅｒｓ抽出装置、ＤｅＳｍｅｔ抽出装置、千代田式Ｌ型抽出装置等の抽出装置を挙げることができる。
【００３６】
前記抽出工程における繊維状ポリエステルとエチレングリコール系抽剤の接触処理は、繊維状ポリエステルの着色成分含有度が５００以下、好ましくは４００以下、さらに好ましくは３００以下、特に好ましくは２００以下になるまで行なう。
【００３７】
着色成分含有度は以下の方法で評価する。即ち、２００ｍｌのソックスレー抽出装置にて、繊維状ポリエステル１０ｇをエチレングリコール（ＡＰＨＡ Ｎｏ．：３０以下）１００ｇで、常圧沸騰下１２０分間抽出処理し、処理後のエチレングリコールの着色度（ＡＰＨＡ Ｎｏ．）を測定する。測定は、比色管（内径２５ｍｍ、高さ２５０ｍｍ）を使用して裸眼で試料と下記標準液（標準色）とを比較することによりＡＰＨＡ Ｎｏ．を求め、これを着色成分含有度とする。因みに、前記エチレングリコールのＡＰＨＡ Ｎｏ．は３０以下である。
【００３８】
標準液（標準色）の調製：塩化白金酸カリウム２．４９２ｇ、塩化コバルト２．０３８ｇおよび特級の塩酸１０ミリリットル（ｍｌ）の混合物に純水を加えて１リットルとして標準比色液原液を調製し、このＡＰＨＡ  Ｎｏ．を１，０００とする。この原液を３、４、５、１０、２０、３０、４０、５０、６０、７０、８０および９０ｍｌ採取し、それぞれ純水を加えて１００ｍｌとしたものを標準比色液とする。この標準比色液は、原液濃度の薄いものから順番にＡＰＨＡ Ｎｏ．３０、４０、５０、１００、２００、３００、４００、５００、６００、７００、８００および９００とし、純水のみのＡＰＨＡ Ｎｏ．は０とする。
【００３９】
着色成分含有度は、前記した繊維状ポリエステルの一部をサンプリングして評価することが出来る。
【００４０】
前記抽出工程で使用するエチレングリコール系抽剤（エチレングリコール系化合物）は分子中にエチレンオキシ（−ＣＨ2ＣＨ2Ｏ−）単位を有するグリコールであり、例えばエチレンオキシ単位が１つのエチレングリコール、エチレンオキシ単位が２つ以上のポリエチレングリコール（例えば、ジエチレングリコール、トリエチレングリコール、ポリエチレングリコール（数平均分子量：３００以下）等）などが挙げられる。これらのうちエチレングリコール及びポリエチレングリコール（数平均分子量：１６０〜３００）であることが、さらにはエチレングリコールであることが好ましい。
【００４１】
前記エチレングリコール系抽剤は、市場から或いは製造業者から入手してそのまま使用することができるが、所望により精製（例えば、蒸留精製等）することもできる。また、後述する分離工程で分離された抽出処理後のエチレングリコール系抽剤（すなわち、繊維状ポリエステルに含まれていた染料を含むエチレングリコール系抽剤）を精製処理（例えば、活性炭、骨炭、木炭、シリカゲル、ゼオライト、活性白土、ボーキサイト、アルミナ、マグネシア、多孔性ガラスビーズ、キレート樹脂、キトサン等と接触させる脱色処理等）し、得られる精製（再生）エチレングリコール系抽剤を再度抽剤として使用することも好ましい。これらエチレングリコール系抽剤は、ＡＰＨＡ Ｎｏ．が１００以下、さらには３０以下であることが好ましい。
【００４２】
抽出処理に用いるエチレングリコール系抽剤の量は、繊維状ポリエステル１重量部に対し、５〜５０重量部、さらには７〜４５重量部であることが好ましい。
【００４３】
また、繊維状ポリエステルとエチレングリコール系抽剤との接触時の温度（抽出温度）は、抽剤の特性にもよるが、１００〜２００℃、さらには１２０〜２００℃、特に１３０〜２００℃であるのが好ましい。さらには、この抽出温度の上限は、エチレングリコールのときには２００℃、さらには１９８℃であることが、ジエチレングリコールのときには１７０℃、さらには１６０℃であることが、トリエチレングリコールのときには１５０℃、さらには１４０℃であることが、またポリエチレングリコール（数平均分子量１６０〜３００）のときには１４０℃、さらには１３０℃であることが好ましい。これらの上限温度より高い温度で処理すると、ポリエステルの解重合反応が進むので好ましくない。
【００４４】
この抽出温度は、抽剤が液状を保つ温度でかつ高い（但し、上限温度以下）ほど抽出効率は高くなり、処理時間を短くすることができる。例えば、抽剤としてエチレングリコールを用いる場合、抽出温度を１９０℃以上の温度にすると、特に処理時間を短くすることができる。この処理時間（抽出時間）は、多段抽出法での１回の処理時間は１０分以上とすることが好ましい。そして合計抽出時間は２０分〜３．０時間、さらには３０分〜２．５時間であることが好ましい。また、回分抽出法、連続交流抽出法、加熱流下抽出法等での抽出時間（合計抽出時間）は２０分〜３．０時間、さらには３０分〜２．５時間であることが好ましい。
【００４５】
着色成分含有度は、繊維状ポリエステルに含まれる染料等のエチレングリコール可溶着色成分が充分に抽出除去されているか否かを確かめるものである。この着色成分含有度による評価を行なうことにより、繊維状ポリエステルを後工程に供せるか否かを判断することができる。そして、着色成分含有度が５００以下、好ましくは４００以下、さらに好ましくは３００以下、特に好ましくは２００以下になった繊維状ポリエステルは、後述する分離、解重合およびモノマー精製工程に悪影響を及ぼさないレベルまで、エチレングリコール可溶着色成分が除去されていることを意味している。
【００４６】
抽出処理の最適条件は、原料である繊維状ポリエステルの着色特性（例えば、染料の種類、含量等）によって変わるので、この条件は該繊維状ポリエステルに適した過去の運転条件から、あるいは原料繊維から小量のサンプルを抜き取り、このサンプルを用いて予備抽出テストを行なって決定すると良い。この予備テストでは抽出条件をある範囲で変化させ、この変化に対応して着色成分含有度がどう変化するかを求めるのが好ましい。このようにして決定された条件でも、抽出工程の立ち上げ段階では、処理後の繊維状ポリエステルからサンプルを採取して着色成分含有度の確認をするのが望まれる。従って、処理後の繊維状ポリエステルは、好ましくは分離工程での処理を行なってから、評価結果が出るまで一時保管し、評価結果が満足できるものを解重合工程に供するのが好ましい。もし、抽出処理が不充分で、着色成分含有度が５００より大きい値を示す繊維状ポリエステルは再度抽出処理を行なう。所定の抽出効果が得られるようになって抽出工程が安定してからは、着色成分含有度の評価は所定の時間間隔（例えば、４〜８時間間隔）で行なう程度でよい。
【００４７】
本発明における抽出は、前述したように、繊維状ポリエステルを分解（解重合）するものでなく、従って抽出処理は解重合反応が実質的に起こらない条件で行なわれ、抽出処理の前後で繊維形状は実質的に変化しないと理解できよう。
【００４８】
＜分離工程＞
分離工程では、抽出処理を行った後の繊維状ポリエステルとエチレングリコール系抽剤の混合物から繊維状ポリエステルを分離する。この分離手段としては公知の固液分離法（例えば、圧搾法、ブロー法等）を用いることができる。この固液分離では、通常、エチレングリコール系抽剤を５〜３０重量％、さらには１０〜２５重量％含む繊維状ポリエステルとエチレングリコール系抽剤とが得られる。このエチレングリコール系抽剤を５〜３０重量％、さらには１０〜２５重量％含む繊維状ポリエステルは、該抽剤がエチレングリコールの場合にはそのまま解重合工程に供することができるが、エチレングリコール以外の抽剤の場合にはこの量が０．１重量％以下、さらには０．０１〜０．１重量％、特に０．０１〜０．０５重量％となるまで乾燥除去することが好ましい。抽剤の特性から加熱乾燥するのが困難な場合には、繊維状ポリエステルを水洗した後、乾燥しても良い。水洗後に乾燥する場合、繊維状ポリエステルに残存する水分が０．５重量％以下、さらには０．１〜０．４重量％となるまで乾燥することが好ましい。この他、繊維状ポリエステルに残存するエチレングリコール以外の抽剤をエチレングリコールにより洗浄（置換）除去しても良い。この場合、繊維状ポリエステルに残存するエチレングリコールを３０重量％以下、さらには１〜２５重量％とすることが好ましい。
【００４９】
＜解重合工程＞
解重合工程は、分離工程で分離された繊維状ポリエステルを構成するエステル成分をエチレングリコールを用いて解重合してエステルモノマーとし、エステルモノマーを含むエチレングリコール溶液を得る工程である。この解重合処理においては、通常、繊維状ポリエステルはそのままの状態で解重合に供するが、場合によってはエチレングリコール系抽剤の量を低減してから、或いは他の形状にしてから解重合に供することも可能である。例えば、解重合処理時のハンドリング性を高めたり、解重合装置に構造上の制約がある場合には、造粒してから解重合反応に供するのが好ましい。造粒して解重合反応に供する場合、その造粒方法は、エチレングリコール系抽剤に濡れている繊維状ポリエステルを水洗、乾燥した後、溶融してペレタイザーで処理する方法、水洗、乾燥した繊維状ポリエステルの表面の一部のみを溶融させて造粒する方法、該繊維状ポリエステルを圧縮造粒する方法等が好ましく例示できる。造粒物の形状は円筒状固形物であることが好ましく、該固形物の径の大きさは１〜２０ｍｍ、さらには２〜１０ｍｍ、長さは１〜６０ｍｍ、さらには２〜５０ｍｍであることが好ましい。
【００５０】
ポリエステルを構成するエステル成分は、ジカルボン酸とジオール成分とがエステル結合を介して結合した単位のことをいい、重合度９０〜２００のポリマーから、重合度２〜１０のオリゴマーまでを包含する。従って本発明によればエステル成分を解重合し、１個のジカルボン酸単位を有するＢＨＥＴに例示されるエステルモノマーにまで分解する。
【００５１】
解重合温度は１８０〜２３０℃、さらには１９０〜２２０℃であることが好ましい。解重合時のポリエステルとエチレングリコールの量比は、重量比で１：９〜３：７であることが好ましい。解重合触媒としては、水酸化ナトリウム、炭酸ナトリウム、ナトリウムメチラート、酢酸亜鉛等が好ましく挙げられる。また、触媒の量としては、ポリエステルに対し０．０５〜０．５０重量％、さらには０．１５〜０．４０重量％用いることが好ましい。解重合反応時間は、０．５〜７．０時間、さらには０．５〜５．０時間であることが好ましい。
【００５２】
得られるエチレングリコール溶液中の固形分の濃度は１０〜３０重量％、さらには１５〜２５重量％であることが好ましい。この固形分は主としてエステルモノマーからなり、固形分中のオリゴマーの割合は１〜３０重量％、さらには２〜２０重量％である。
【００５３】
繊維状ポリエステルを構成するエステル成分がエチレンテレフタレート単位である場合、解重合により、エステルモノマーとしてビス（２−ヒドロキシエチル）テレフタレート（ＢＨＥＴ）が得られる。
【００５４】
この場合、繊維状ポリエステルの量がエチレングリコールに対して少なすぎると、生成するＢＨＥＴの量がエチレングリコールの飽和溶解度より小さくなり、脱イオン処理に付される全液量に対して得られる最大の収量より少ない量でしかＢＨＥＴが得られなくなるため経済的でない。一方、繊維状ポリエステルの量がエチレングリコールに対して多すぎると、ＢＨＥＴのオリゴマーが増加してＢＨＥＴの収率が低下する。また、ＢＨＥＴがエチレングリコールの飽和溶解度を超えて存在すると、ＢＨＥＴが析出するために脱イオン処理できなくなる。
【００５５】
解重合は、反応装置に精留塔を設け、反応溶液から水分を系外へ留去しながら行うのが好ましい。その際、蒸発したエチレングリコールは系内へ戻すようにするのが好ましい。解重合反応をこのようにして行なうことで得られるエチレングリコール溶液中の水分量を少なくすることができるので、エステルモノマーの加水分解反応を抑制することができる。グリコール溶液中に含まれる水分量が０．５重量％以下となるように調整することが好ましい。水分量は、前記溶液を京都電子工業（株）製カールフィッシャー水分計ＭＫＣ−５１０Ｎにより計測することで得られる。
【００５６】
（予備解重合）
解重合工程においては、エチレングリコールによる解重合を行なう前に、ポリエステルのモノマー及び／又はオリゴマーを用いて繊維状ポリエステルを構成するエステル成分を予備解重合し、次いで予備解重合物をエチレングリコールにより解重合（本解重合）することが好ましい。ポリエステルがポリエチレンテレフタレートの場合、ポリエステルのモノマーはＢＨＥＴ、オリゴマーはＢＨＥＴのオリゴマーであることが好ましい。
【００５７】
予備解重合は、繊維状ポリエステルをそのモノマー及び／又はオリゴマー（重合度２〜１０）と２００〜３００℃、好ましくは２３０〜２８０℃の温度で混練することで行なうのが好ましい。また、予備解重合の時間は１．０分〜５．０時間、さらには１．０分〜１．５時間行なうことが好ましい。その際、ポリエステルに対するモノマー及び／又はオリゴマー（重合度２〜１０）の量は、ポリエステル１重量部当り、０．１〜１．０重量部、さらには０．２〜０．８重量部であることが好ましい。得られる予備解重合物はエステル成分で構成される。その分子量は重合度で２〜２０、さらには３〜１０であることが好ましい。
【００５８】
予備解重合は、通常、常圧下で実施するが、その際繊維状ポリエステルと一緒に系内に３０重量％以下、さらには１〜２５重量％の遊離エチレングリコールや水のような低沸点成分が供給される場合には、これらを系外に蒸発除去しながら行なうことが好ましい。また、反応系からの蒸発物が反応の進行を阻害しない程度の減圧下で実施してもよい。場合によっては加圧下、好ましくはエチレングリコールの蒸気圧以下（例えば、１.３ＭＰａ以下）で蒸発物を系内に戻さないようにしながら行なうこともできる。
【００５９】
次いで予備解重合物は、予備解重合されなかった異物（炭化物等）を例えば孔径０．１〜２ｍｍの金属製のストレーナーによって除去した後、エチレングリコールを用いて解重合触媒の存在下１６０〜２６０℃、好ましくは１８０〜２３０℃の温度で解重合（本解重合）するのが好ましい。解重合触媒としては、水酸化ナトリウム、炭酸ナトリウム、ナトリウムメチラート、酢酸亜鉛等が好ましく挙げられる。また、触媒の量としては、予備解重合物をポリエステルに換算した値に対し０．０５〜０．５０重量％、さらには０．１５〜０．４０重量％用いることが好ましい。本解重合反応時間は、０．５〜５．０時間、さらには０．５〜４．０時間であることが好ましい。その際、エチレングリコールの量は、予備解重合物１重量部当り、２〜１０重量部、さらには３〜７重量部であることが好ましい。得られるエチレングリコール溶液（解重合溶液）の固形分は主としてポリエステルのモノマー（ＢＨＥＴ）からなり、オリゴマーの割合が１〜３０重量％、さらには２〜２０重量％に低減されたものである。この固形分の濃度は１０〜３０重量％、さらには１５〜２５重量％であることが好ましい。
【００６０】
＜モノマー精製工程＞
モノマー精製工程は、解重合工程で得られたエチレングリコール溶液を精製して精製エステルモノマーを得る工程である。モノマー精製工程は、濾過処理、吸着処理、イオン交換処理、晶析処理、蒸留処理またはこれらの組み合わせからなる。
【００６１】
エチレングリコール溶液（解重合溶液）に含まれる不純物や副反応促進成分等を取り除くには、濾過処理、吸着処理、イオン交換処理またはこれらの組み合わせによって除去することが好ましい。即ち、解重合溶液は、通常、不溶性物質を含んでいるが、これらのうち、解重合されない天然繊維屑等の比較的大きい粗大物質はストレーナー等のフィルターで第一段濾過処理により除去し、次いで酸化チタン等の比較的大きい固体粒子は繊維濾材等のフィルターで第二段濾過処理により除去し、さらに濾過しきれなかった微量の顔料などの微粒子は活性炭での吸着処理で除去し、さらに触媒残渣等のイオン性物質はイオン交換処理で除去して精製することが好ましい。
【００６２】
また、ここまでの処理で除去できなかったエチレングリコール可溶性不純物や副反応物は、晶析処理で除去することが好ましい。さらに晶析処理では除去しきれない残存低沸点物やオリゴマー等の高沸点不純物を蒸留処理で除去することが好ましい。
【００６３】
従って、本発明のモノマー精製工程は、濾過処理、吸着処理、イオン交換処理、晶析処理および蒸留処理をこの順番で行うことが好ましい。
【００６４】
（第一段濾過処理）
第一段濾過処理は、エチレングリコール溶液（解重合溶液）を濾過し比較的大きい粗大物質を取り除く処理である。この濾過処理は、エチレングリコール溶液を１６０〜２６０℃、好ましくは１８０〜２３０℃で濾過し、解重合反応で分解されなかった粗大物質、例えば天然繊維屑等の固形異物を取り除くことが好ましい。例えば、エチレングリコール溶液を、孔径０．１〜２ｍｍの金属製のストレーナーに通すことが好ましい。
【００６５】
（第二段濾過処理）
第二段濾過処理は、エチレングリコール溶液を濾過し比較的大きい固体粒子を取り除く処理である。この濾過処理は、エチレングリコール溶液を６０〜９５℃、好ましくは７０〜９０℃に降温して濾過し、解重合反応で分解されなかった固体粒子、例えば平均粒径が１〜５００μｍ程度の固形異物（酸化チタン、カーボンブラック等の顔料等）を取り除くことが好ましい。例えば、エチレングリコール溶液を、３〜２０ｄｔｅｘの繊維（繊維状ポリエステル、ポリプロピレン繊維等）からなる濾材を空隙率７０〜９８％で充填した濾過装置に通すことが好ましい。
【００６６】
（吸着処理）
吸着処理は、エチレングリコール溶液中の不純物を活性炭、骨炭等の吸着剤により吸着する処理である。吸着処理は、エチレングリコール溶液を６０〜９５℃、好ましくは７０〜９０℃の温度に維持し、活性炭を充填した吸着塔に空間速度０．１〜５.０ｈｒ-1で通液して行なうことが好ましい。この吸着処理は微小な顔料等の着色剤を除去するものでもあり、脱色処理と云えるものである。活性炭としては、例えば三菱化学（株）製「ダイアホープ００６」、「ダイアホープ００８」等を挙げることができる。
【００６７】
（イオン交換処理）
イオン交換処理は、エチレングリコール溶液中の触媒残渣のようなイオン性物質を取り除く処理である。イオン交換処理としては、エチレングリコール溶液を６０〜９５℃、好ましくは７０〜９０℃の温度に維持し、カチオン交換体を充填した脱カチオン塔に空間速度１〜１２ｈｒ-1で通液してカチオン交換処理し、その後、連結配管内を３秒〜１０分で通過させてからアニオン交換体を充填した脱アニオン塔に空間速度０．５〜１０ｈｒ-1で通液してアニオン交換処理するのが好ましい。カチオン交換体としては、例えばロームアンドハース社製カチオン交換樹脂「アンバーライトＩＲ−１２０Ｂ」等を好ましく挙げることができる。また、アニオン交換体としては、例えばロームアンドハース社製アニオン交換樹脂「アンバーライトＩＲＡ９６ＳＢ」とカチオン交換樹脂「アンバーライトＩＲ−１２０Ｂ」の混合物等を好ましく挙げることができる。このアニオン交換樹脂とカチオン交換樹脂の混合割合（容量比）は１：３〜５：１であることが好ましい。
【００６８】
（晶析処理）
晶析処理は、エチレングリコール溶液を冷却し、エステルモノマー等の固形分を析出させ固液分離する処理である。晶析処理は、脱イオン処理を行った後の溶液（脱イオン処理溶液）を晶析槽において飽和溶解度以上の温度から１５〜３０℃の範囲の温度まで冷却し、この範囲の温度に１〜１２時間維持して、析出物の平均粒子径が４０〜２００μｍ（島津製作所製ＳＡＬＤ−２００Ｖ  ＥＲを用いて、ＥＧで１０倍希釈して測定）になるようにエステルモノマーを析出させるのが好ましい。この脱イオン処理溶液を飽和溶解度以上の温度から冷却する場合、例えば０．１〜０．５℃／分の速度でゆっくりと冷却するのが好ましい。
【００６９】
得られた析出物は固液分離により固形分を分離する。固液分離は、晶析処理時の温度、すなわち１５〜３０℃の範囲の温度を維持しながら行なうのが好ましい。固液分離の方法は特に制限はないが、加圧濾過、吸引濾過、遠心分離等の方法を好ましく挙げることができる。例えば、加圧濾過する場合、析出物を通気度が３〜３０ｃｍ3／ｍｉｎ・ｃｍ2の濾布を用いたフィルタープレスで濾別することが好ましく、吸引濾過する場合、保留粒子径が１〜３０μｍの濾紙または濾布を用いて濾別することが好ましい。
【００７０】
さらにイソプロピルアルコールなどの有機溶媒を用いて、再結晶精製処理を行なってもよい。
【００７１】
晶析処理を行なうことにより、解重合によって分解されエチレングリコール溶液中に溶解している、ナイロン等の合成繊維の成分（例えば、５−アミノカプロン酸のグリコールエステル、アジピン酸のグリコールエステル等）は、濾液中に溶解した状態となるため、固形分から分離される。
【００７２】
（蒸留処理）
蒸留処理は、晶析処理で得られたエステルモノマー等の固形分を蒸留精製して精製エステルモノマーを得る処理である。蒸留処理は、晶析処理で得られたエステルモノマー等の濾過ケークを７０〜１２０℃で溶解し、融解液を第一蒸発装置に導入し、温度１３０〜１７０℃、圧力３００〜１，０００Ｐａの条件で低沸点成分を蒸発（第一蒸発）させ、次いで第一蒸発を経た融解液を第二蒸発装置に導入し、温度１３０〜１７０℃、圧力５０〜２５０Ｐａの条件で、低沸点成分を蒸発（第二蒸発）させるのが好ましい。次いで、第二蒸発を経た融解液を流下薄膜式分子蒸留装置に導入し、温度１８０〜２２０℃、圧力２５Ｐａ以下の条件で蒸留（分子蒸留）し、留分としてエステルモノマーを得ることが好ましい。
【００７３】
エステルモノマーを上述の操作により精製することにより、効率良く高品質なエステルモノマー、好ましくはビス（２−ヒドロキシエチル）テレフタレート（ＢＨＥＴ）を得ることができる。この精製ＢＨＥＴは、重合触媒の存在下で重合せしめることにより高品質の（例えば、色調に優れた）ポリエチレンテレフタレートを製造することができる。
【実施例】
【００７４】
以下、実施例を挙げて本発明を更に具体的に説明する。なお、この実施例によって本発明が限定されるものでないことは言うまでもない。また、例中の特性は下記の方法により測定した。
【００７５】
＜ＵＶ判別法＞
フェノール/テトラクロロエタン＝３/２混合溶液５００ミリリットルにサンプル繊維１ｇを溶解し、Ｎｏ．５Ａの濾紙で吸引濾過して残った不溶物をメタノールで洗浄、乾燥して、不溶物の混入率を求めた。続いて濾液の３１０ｎｍにおける吸光度を、紫外可視分光光度計「ＵＶｍｉｎｉ−１２４０」（（株）島津製作所製）で測定し、標準物質のポリエチレンテレフタレートの波形に一致したピークの高さを対比して、溶解しているポリエチレンテレフタレートの濃度を算定した。上記混入率と該濃度から、サンプル繊維中のポリエステル含有量を測定した。
【００７６】
＜光学密度測定法（ＯＤ３８０）＞
サンプル５ｇをメタノールに溶解して１０重量％メタノール溶液とし、ＵＶｍｉｎｉ−１２４０（（株）島津製作所製）によりセル長１０ｍｍで、ブランクはメタノールを用いてゼロ点補正し、この溶液の３８０ｎｍの吸光度を測定した。
【００７７】
＜着色成分含有度＞
２００ｍｌのソックスレー抽出装置にて、水洗乾燥した繊維状ポリエステル１０ｇをエチレングリコール（ＡＰＨＡ Ｎｏ：３０以下）１００ｇを用いて、常圧沸騰下１２０分間抽出処理し、処理後のエチレングリコールの着色度（ＡＰＨＡ Ｎｏ．）を測定した。測定は、比色管（内径２５ｍｍ、高さ２５０ｍｍ）を使用して裸眼で試料と下記標準液（標準色）とを比較することによりＡＰＨＡ Ｎｏ．を求め、これを着色成分含有度とした。抽出に用いたエチレングリコールのＡＰＨＡ Ｎｏ．は３０以下である。
【００７８】
標準液（標準色）の調製：塩化白金酸カリウム２．４９２ｇ、塩化コバルト２．０３８ｇおよび特級の塩酸１０ミリリットル（ｍｌ）の混合物に純水を加えて１リットルとして標準比色液原液を調製し、このＡＰＨＡ  Ｎｏ．を１，０００とした。この原液を３、４、５、１０、２０、３０、４０、５０、６０、７０、８０および９０ｍｌ採取し、それぞれ純水を加えて１００ｍｌとしたものを標準比色液とした。この標準比色液は、原液濃度の薄いものから順番にＡＰＨＡ Ｎｏ．３０、４０、５０、１００、２００、３００、４００、５００、６００、７００、８００および９００とし、純水のみのＡＰＨＡ Ｎｏ．は０とした。
【００７９】
＜布地の水分率＞
布地３ｇを精秤したものを２３０℃の加熱炉内で乾燥窒素を流し、窒素気流中に気化した水分を滴定セルに送り込んで京都電子工業（株）製カールフィッシャー水分計ＭＫＣ−５１０ＣＮにより自動滴定して水分量を求め、得られた水分量を、試料重量で除して水分率とした。
【００８０】
＜実施例１＞
（抽出工程）
ＵＶ判別法で判別して選別した着色ポリエチレンテレフタレート繊維からなる布地（原料布地：紺色の染料で染色した繊維と黒色の顔料で着色した繊維とを織り込んだ布地）３００ｇを、裁断機により３ｃｍ角程度のサイズに裁断した。裁断した布地が直列に並ぶようにコンベアに固定し連続向流抽出装置により抽出した。抽出は、抽出装置の片側の布地供給口から６０ｇ／ｈｒで布地を供給し、他方の抽剤供給口からは抽剤として１９５℃のエチレングリコール（ＥＧ）を１，２００ｇ／ｈｒで供給し、抽出処理後の染料を含むエチレングリコールは布地供給口近くの抽剤排出口から排出し、抽出処理済みの布地は抽剤供給口近くの布地抜出口から抜出す方法で行ない、布地とエチレングリコールとの接触時間（抽出時間）は４０分とした。
【００８１】
１時間に抜き出される布地を１ロットとして４ロット分を処理するまで抽出を行った。工程が安定した３、４ロット目の布地から各５g（乾燥時重量）計１０ｇをサンプリングし、プレスロールで圧搾して抽剤を絞り取った後、水洗乾燥し、着色成分含有度を求めたところ５０であった。
【００８２】
（分離工程）
３、４ロット目の布地を、室温まで冷却し、纏めてプレスロールで圧搾した。圧搾後の布地のＥＧ含有量は２０重量％であった。
【００８３】
（解重合工程）
圧搾したＥＧ含有量２０重量％の布地の内１２３ｇを、容量２リットルの還流装置及び攪拌機付きのオートクレーブに投入し、さらに５２５ｇの加熱ＥＧ及び０．２５ｇの水酸化ナトリウム（ＮａＯＨ）を加えて、常圧下、ＥＧの沸点で、２時間還流下に加熱して解重合を行ないグリコール溶液を得た。
【００８４】
（モノマー精製工程）
「第一段濾過処理」
得られたグリコール溶液を孔径１ｍｍのバスケット式ストレーナーに通液して、分解（解重合）されなかった粗大固形物を除去した。
「第二段濾過処理」
グリコール溶液の温度を８５℃にまで降温した後、この温度を維持しながら、６ｄｔｅｘのポリプロピレン繊維を空隙率８５％で充填したカラムに通液して、酸化チタンを含む固形物（粒子）を除去したところ、肉眼で見てほぼ透明な液が得られた。
【００８５】
「吸着処理」
グリコール溶液の温度を８５℃に維持して、三菱化学（株）製活性炭ダイアホープ００６を５０ｍｌ充填した８５℃温水ジャケット付きガラスカラム（脱色カラム）へ空間速度３ｈｒ-1で通液して、残留する着色性物質や微小異物を吸着処理して除いた。
【００８６】
「イオン交換処理」
次いで８５℃を維持したままカチオン交換樹脂（ロームアンドハース社製、アンバーライトＩＲ１２０Ｂ）を２０ｍｌ充填した８５℃温水ジャケット付きガラスカラム（カチオン交換カラム）へ空間速度７ｈｒ-1で通液して、さらに前記カチオン交換樹脂６．７ｍｌとアニオン交換樹脂（ロームアンドハース社製、アンバーライトＩＲＡ９６ＳＢ）１３．３ｍｌを充填した８５℃温水ジャケット付きガラスカラム（アニオン交換カラム）へ空間速度７ｈｒ-1で通液して脱イオン処理を行なった。得られたグリコール溶液の光学密度（ＯＤ３８０）は０．０３５であった。
【００８７】
「晶析処理」
グリコール溶液の温度を攪拌下５時間掛けて２５℃に下げてエステルモノマー（ＢＨＥＴ）を晶析させ、Ｎｏ．５Ａの濾紙で濾過して固液分離を行なった。
【００８８】
「蒸留処理」
得られた粗エステルモノマー（粗ＢＨＥＴ）の晶析物を１１０℃で溶融し、ＥＧを主成分とする低沸点物を温度１５０℃、圧力６００Ｐａの条件で溜去し、さらに残存する低沸点物を温度１５０℃、圧力１０６Ｐａの条件で溜去したのち、７．９８Ｐａ、１８５℃の条件下でガラス製ラボ用分子蒸留器にて分子蒸留を行ない、留分として純度９９．３６重量％、光学密度（ＯＤ３８０）０．００５の高純度ＢＨＥＴを得た。
【００８９】
なお、同じ脱色カラムを用いて実施例１を繰返したとき、脱色カラムはグリコール溶液を５，６００ｍｌを流した時点で破過したが、この破過までの処理量は、原料として無染色ポリエチレンテレフタレート繊維を用いた場合の破過までの処理量約６，０００ｍｌに近いレベルであった。
【００９０】
＜比較例１＞
（抽出工程、分離工程）
実施例１における抽出処理及び分離処理の工程を実施せず、原料布地から１０ｇをサンプリングし、着色成分含有度を評価した。原料布地の着色成分含有度は１,０００を超えていた。
【００９１】
（解重合工程）
この原料布地１００ｇを容量２リットルの還流加熱装置及び攪拌機付きのオートクレーブに投入し、さらに５５０ｇの加熱ＥＧおよび０．２５ｇのＮａＯＨを投入してから、常圧ＥＧの沸点で、２時間還流下に加熱して解重合を行ないグリコール溶液を得た。
【００９２】
（モノマー精製工程）
「第一段濾過処理」
得られたグリコール溶液を孔径１ｍｍのバスケット式ストレーナーに通液して、分解（解重合）されなかった粗大固形物を除去した。
【００９３】
「第二段濾過処理」
得られたグリコール溶液を８５℃にまで降温した後、この温度を維持しながら、６ｄｔｅｘのポリプロピレン繊維を空隙率８５％で充填したカラムに通液して、酸化チタンを含む固形物（粒子）を除去したところ、肉眼で見て殆ど布地と同様な色相の液が得られた。
【００９４】
「吸着処理」
グリコール溶液の温度を８５℃にまで下げて、実施例１と同じ方法で、脱色カラムに通液した。濾過開始直後のグリコール溶液の光学密度（ＯＤ３８０）は０．０３５であったが、１分後には活性炭の破過が起こり、脱色は不可能となった。
【００９５】
＜実施例２＞
（抽出工程）
抽剤として１６０℃のジエチレングリコールを使用する以外は、実施例１と同じ方法で行なった。工程が安定した３、４ロット目の布地から各５ｇ（乾燥時重量）計１０ｇをサンプリングし、プレスロールで圧搾して抽剤を絞り取った後、水洗乾燥し、着色成分含有度を求めたところ５０であった。
【００９６】
（分離工程）
３、４ロット目の布地を、室温まで冷却し、纏めてプレスロールで圧搾してジエチレングリコールを絞り取った。さらに残存しているジエチレングリコールを温水により洗浄、乾燥し、水分率０．４重量％の布地を得た。
【００９７】
（解重合工程、モノマー精製工程）
引き続き実施例１と同じ手順で布地１００ｇ（乾燥重量）の解重合、グリコール溶液からのモノマー精製を行なったところ、得られたＢＨＥＴの純度は９８．９重量％、光学密度（ＯＤ３８０）は０．００３であった。
【００９８】
＜実施例３＞
（抽出工程）
抽剤として１４０℃のトリエチレングリコールを使用する以外は、実施例１と同じ様に行なった。工程が安定した３、４ロット目の布地から各５ｇ（乾燥時重量）計１０ｇをサンプリングし、プレスロールで圧搾して抽剤を絞り取った後、水洗乾燥し、着色成分含有度を求めたところ５０であった。
【００９９】
（分離工程）
３、４ロット目の布地を、室温まで冷却し、纏めてプレスロールで圧搾してトリエチレングリコールを絞り取った。さらに残存しているトリエチレングリコールを温水により洗浄、乾燥し、水分率０．４重量％の布地を得た。
【０１００】
（解重合工程、モノマー精製工程）
得られた布地１００ｇ（乾燥重量）の解重合、グリコール溶液からのモノマー精製を実施例１と同じ方法で行なったところ、得られたＢＨＥＴの純度は９８．９重量％、光学密度（ＯＤ３８０）は０．００３であった。
【０１０１】
＜実施例４＞
（抽出工程）
抽剤として１３０℃のポリエチレングリコール（数平均分子量２８０）を使用する以外は、実施例１と同じ様に行なった。工程が安定した３、４ロット目の布地から各５ｇ（乾燥時重量）計１０ｇをサンプリングし、プレスロールで圧搾して抽剤を絞り取った後、水洗乾燥し、着色成分含有度を求めたところ５０であった。
【０１０２】
（分離工程）
３、４ロット目の布地を、室温まで冷却し、纏めてプレスロールで圧搾してポリエチレングリコールを絞り取った。さらに残存しているポリエチレングリコールを温水により洗浄、乾燥し、水分率０．４重量％の布地を得た。
【０１０３】
（解重合工程、モノマー精製工程）
引き続き実施例１と同じ手順で１００ｇ（乾燥重量）の解重合、グリコール溶液からのモノマー精製を行なったところ、得られたＢＨＥＴの純度は９８．９重量％、光学密度（ＯＤ３８０）は０．００３であった。
【０１０４】
＜実施例５＞
（抽出工程）
布地とエチレングリコールとの接触時間（抽出時間）を３０分としたこと以外は、実施例１と同じ方法で行なった。工程が安定した３、４ロット目の布地から各５ｇ（乾燥時重量）計１０ｇをサンプリングし、プレスロールで圧搾して抽剤を絞り取った後、水洗乾燥し、着色成分含有度を求めたところ２００であった。
【０１０５】
（分離工程）
３、４ロット目の布地について実施例１と同じ方法で行なった。
【０１０６】
（解重合工程、モノマー精製工程）
３、４ロット目の布地の内１２３ｇについて、引き続き実施例１と同じ手順で解重合、グリコール溶液からのモノマー精製を行なったところ、得られたＢＨＥＴの純度は９８．５重量％、光学密度（ＯＤ３８０）は０．００５であった。
【０１０７】
＜比較例２＞
（抽出工程）
布地とエチレングリコールとの接触時間（抽出時間）を１５分としたこと以外は、実施例１と同じ方法で行なった。工程が安定した３、４ロット目の布地から各５ｇ（乾燥時重量）計１０ｇをサンプリングし、プレスロールで圧搾して抽剤を絞り取った後、水洗乾燥し、着色成分含有度を求めたところ６００であった。
【０１０８】
（分離工程）
３、４ロット目の布地について実施例１と同じ方法で行なった。
【０１０９】
（解重合工程、モノマー精製工程）
３、４ロット目の布地の内１２３ｇについて、引き続き実施例１と同じ手順で解重合、グリコール溶液からのモノマー精製を行なったところ、吸着処理においてグリコール溶液を脱色カラムに通液した直後は、グリコール溶液の光学密度（ＯＤ３８０）は０．０３０であったが、５分後には破過が起こり、脱色は不可能となった。
【産業上の利用可能性】
【０１１０】
本発明方法は、繊維状ポリエステル、特に着色された繊維状ポリエステルから、ケミカルリサイクルにより高純度のエステルモノマーを効率的に回収することができるので、リサイクル産業への貢献が期待できる。